(57)【要約】【課題】  共重合性が十分なビニル重合性界面活性剤であって、乳化重合用乳化剤として使用された場合のエマルジョンの低起泡性およびエマルジョンから形成されるフィルムの耐水性に優れ、樹脂改質剤として使用した場合の樹脂の耐水性および強度などの改善ができるビニル重合性界面活性剤を提供する。【解決手段】  一般式（１）で示され、Ａｌｆｒｅｙ−ＰｒｉｃｅのＱ値が０．０３〜２．８であり、ＳＰ値が９．４〜１０．８であるビニル重合性界面活性剤（Ａ）である。【化３】2005185990.tif 000007  式中、Ｒ1は炭素数８〜４８の炭化水素基、Ｚはアリル基、メタリル基、プロペニル基、アクリロイル基またはメタクリロイル基、Ｘは−ＳＯ3Ｍ1/k基、−ＰＯ3Ｍ1/k基または−ＣＨ2ＣＯＯＭ1/k基、Ａ1 およびＡ2は炭素数２〜４のアルキレン基、ｍおよびｎは１〜５０の整数であり、Ｍは水素原子または１価もしくは２価のカチオン、ｋは１または２でありカチオンＭの原子価を表す。【選択図】  なし【特許請求の範囲】
【請求項１】
一般式（１）で示され、Ａｌｆｒｅｙ−ＰｒｉｃｅのＱ値が０．０３〜２．８であり、ＳＰ値が９．４〜１０．８であるビニル重合性界面活性剤（Ａ）。
【化１】
2005185990.tif 000006
(式中、Ｒ1は炭素数８〜４８の炭化水素基、Ｚはアリル基、メタリル基、プロペニル基、アクリロイル基またはメタクリロイル基、Ｘは−ＳＯ3Ｍ1/k基、−ＰＯ3Ｍ1/k基または−ＣＨ2ＣＯＯＭ1/k基、Ａ1 およびＡ2は炭素数２〜４のアルキレン基、ｍおよびｎは１〜５０の整数であり、Ｍは水素原子または１価もしくは２価のカチオン、ｋは１または２でありカチオンＭの原子価を表す。）
【請求項２】
一般式(１)中のＸが、−ＳＯ3Ｍ1/kであり、Ｒ1がアラルキルアリール基である請求項１記載のビニル重合性界面活性剤。
【請求項３】
一般式(１)中Ｚがアリル基、アクリロイル基またはメタクリロイル基、ｍが４〜２０、ｎが２〜８である請求項１または２記載のビニル重合性界面活性剤。
【請求項４】
請求項１〜３のいずれかに記載のビニル重合性界面活性剤からなる乳化重合用乳化剤 。
【請求項５】
請求項１〜４のいずれかに記載のビニル重合性界面活性剤をからなるビニル系樹脂改質剤。
【発明の詳細な説明】
【技術分野】
【０００１】
本発明はビニル重合性界面活性剤に関し、さらに詳しくはグリセリン骨格を有するアニオン性ビニル重合性界面活性剤に関する。
【背景技術】
【０００２】
従来、エチレン性不飽和単量体とビニル共重合できる界面活性剤としてラジカル重合性の不飽和基と疎水基および親水基を有する化合物が提案されている。
例えば、乳化重合用のビニル重合性界面活性剤は、（メタ）アクリル酸エステル系エマルジョン、酢酸ビニル系エマルジョン、合成ゴム系エマルジョン、ＡＢＳ系エマルジョン等の製造時、即ち乳化重合時または乳化重合後に添加されて、非重合性乳化剤を使用した場合に比べて、得られる樹脂フィルムの耐水性向上に効果があると言われている。具体的にはラジカル重合性の不飽和基（アクリロイル基、メタクリロイル基、アリル基など）、炭化水素基などの疎水基、ポリオキシアルキレン基および硫酸エステル基などの親水性を１分子中に有した構造の化合物が提案されている（特許文献−１〜３参照）。
【特許文献−１】特開昭６２−１０４８０３号公報
【特許文献−２】特開昭６２−２８６５２８号公報
【特許文献−３】特開平８−４１１１２号公報
【発明の開示】
【発明が解決しようとする課題】
【０００３】
しかしながら、従来のビニル重合性界面活性剤は他の単量体との共重合性が十分ではなく、未反応の界面活性剤が少なからず残存するため、乳化重合して得られるエマルジョンの泡立ちの多さ、およびエマルジョンから形成されるフィルムの耐水性などの物性の低下、並びに樹脂改質剤として使用した場合の樹脂の耐水性および強度などの低下があり問題となっていた。
【課題を解決するための手段】
【０００４】
本発明者らは、上記の課題を解決すべく鋭意検討した結果、共重合性の改善されたビニル重合性界面活性剤を見出した。すなわち本発明は、一般式（１）で示され、Ａｌｆｒｅｙ−ＰｒｉｃｅのＱ値が０．０３〜２．８であり、ＳＰ値が９．４〜１０．８であるビニル重合性界面活性剤（Ａ）；該（Ａ）からなる乳化重合用乳化剤；および該（Ａ）からなるビニル系樹脂改質剤；である。
【０００５】
【化２】
2005185990.tif 000002
【０００６】
式中、Ｒ1は炭素数８〜４８の炭化水素基、Ｚはアリル基、メタリル基、プロペニル基、アクリロイル基またはメタクリロイル基、Ｘは−ＳＯ3Ｍ1/k基、−ＰＯ3Ｍ1/k基または−ＣＨ2ＣＯＯＭ1/k基、Ａ1 およびＡ2は炭素数２〜４のアルキレン基、ｍおよびｎは１〜５０の整数であり、Ｍは水素原子または１価もしくは２価のカチオン、ｋは１または２でありカチオンＭの原子価を表す。
【発明の効果】
【０００７】
本発明のビニル重合性界面活性剤は乳化重合用乳化剤として使用した場合、良好な乳化安定性、低起泡性および生成するエマルジョンのフィルムが良好な耐水性を有する。
また、樹脂成形品を構成する樹脂の重合時に本発明のビニル重合性界面活性剤を樹脂改質剤として共重合することによって、樹脂成型品の顔料分散性、調色性、染色性、帯電防止性、表面塗装性および防曇性等を改良することができる。
【発明を実施するための最良の形態】
【０００８】
一般式（１）において、Ｒ1で示される炭素数８〜４８（好ましくは炭素数１２〜４２、さらに好ましくは炭素数１８〜３６）の炭化水素基としては、アルキル基、アルケニル基、アラルキル基、アルキルアリール基およびアラルキルアリール基が挙げられる。
【０００９】
アルキル基としては、２−エチルヘキシル、オクチル、ノニル、デシル、ウンデシル、ドデシル、トリデシル、テトラデシル、ペンタデシル、ヘキサデシル、ヘプタデシル、オクタデシル、ノナデシル、エイコシルおよびテトラコシル基等；
アルケニル基としては、オクテニル、ノネニル、デセニル、ウンデセニル、ドデセニル、トリデセニル、テトラデセニル、ペンタデセニル、ヘキサデセニル、ヘプタデセニルおよびオクタデセニル基等；
アラルキル基としては、ベンジル、フェニルエチルおよびクミル基等；
アルキルアリール基としては、モノブチルフェニル、ジブチルフェニル、ｔ−ブチルフェニル、オクチルフェニル、ノニルフェニルおよびジノニルフェニル基等；
アラルキルアリール基としては、モノまたはポリ（ジ、トリもしくはそれ以上）スチリル化フェニル、モノまたはポリ（ジ、トリもしくはそれ以上）ベンジル化フェニルおよびモノまたはポリ（ジ、トリもしくはそれ以上）クミル化フェニル基等；並びにこれらの混合物が挙げられる。
Ｒ3のうちで好ましいのはアルキル基およびアラルキルアリール基、特にポリベンジル化フェニル基、とりわけトリベンジル化フェニル基である。
【００１０】
一般式（１）におけるＺは、好ましくはアクリロイル基、メタクリロイル基、アリル基およびプロペニル基、特にアリル基、アクリロイル基およびメタクリロイル基である。
【００１１】
一般式（１）におけるＸは−ＳＯ3Ｍ1/k基、−ＰＯ3Ｍ1/k基または−ＣＨ2ＣＯＯＭ1/k基であり、好ましいのは−ＳＯ3Ｍ1/k基および−ＰＯ3Ｍ1/k基である。Ｍ１／ｋは水素原子、または１価もしくは２価（好ましくは１価）のカチオンおよびこれらの併用（併用の場合のカチオンの割合は７０モル％以上）であり、好ましいのはカチオンである。
カチオンとしては１価カチオン、例えばアルカリ金属（ナトリウムおよびカリウムなど）カチオン、アンモニウムカチオンおよび有機アミンカチオン［アルカノール（炭素数２〜１２）アミンカチオン、低級アルキル（炭素数１〜６）アミンカチオンなど］、並びに２価カチオン、例えばアルカリ土類金属（カルシウムおよびマグネシウムなど）カチオンが挙げられる。これらのうち好ましいのはアルカリ金属（特にナトリウムおよびカリウム）およびアンモニウムカチオンである。
ｍおよびｎは１〜５０の整数であり、好ましくはｍは（Ａ）の共重合性の観点から２〜３０、特に４〜２０、ｎは（Ａ）の親水性の観点から２〜３０、特に２〜８である。
【００１２】
Ａ1およびＡ2は炭素数２〜４のアルキレン基であり、エチレン基、プロピレン基、イソブチレン基およびブチレン基などが挙げられる。これらのうちで好ましいのはエチレン基、プロピレン基およびこれらの併用（併用の場合のエチレン基の割合は好ましくは７０モル％以上）、特にエチレン基である。
【００１３】
本発明のビニル重合性界面活性剤（Ａ）はＡｌｆｒｅｙ−ＰｒｉｃｅのＱ値が通常０．０３〜２．８であり、好ましくは０．０４〜１．２０、特に好ましくは０．０５〜０．９０である。Ａｌｆｒｅｙ−ＰｒｉｃｅのＱ値はラジカル重合性の単量体の二重結合とその置換基との共役の程度を表すとされており、スチレンを基準（Ｑ＝１．０）として実験的に求められた値である。該Ｑ値については、例えば、「改訂、高分子合成の化学」大津隆行著（化学同人、１９９２年刊）の１１１頁〜１１６頁に記載の方法により実験的に測定して求めることができる。一般的にＱ値が大きく異なる単量体間の共重合は、Ｑ値が大きい方の単量体のみが重合する確率が大きくなるため、お互いの共重合反応性がきわめて悪くなる傾向がある。例えば、（Ａ）以外のエチレン性不飽和単量体（Ｂ）のうち代表的なもののＱ値は一般的に０．４〜２．５が多く、例えば、メタクリル酸メチル＝０．７４、アクリル酸エチル＝０．４２、アクリル酸ｎ−ブチル＝０．４３、メタクリル酸ｎ−ブチル＝０．６７、アクリル酸２−エチルヘキシル＝０．４１、１，３−ブタジエン＝２．３９、アクリル酸＝１．２７、メタクリル酸＝２．３４などである。
従って、ビニル重合性界面活性剤のＱ値が０．０３未満ではエチレン性不飽和単量体（Ｂ）のＱ値の方が大きくなり過ぎるため、（Ｂ）のみが重合しやすくなる。そのため、ビニル重合性界面活性剤の本来の機能である共重合性が小さくなる。その結果、例えば、０．０３未満のＱ値を有するビニル重合性界面活性剤が乳化重合用乳化剤として使用されたとしても、乳化重合後のエマルジョン中にビニル重合性界面活性剤が未反応で残存する割合が多くなるため、エマルジョンを乾燥して得られるフィルムの耐水性も悪くなる。
【００１４】
本発明の（Ａ）は一般式（１）で示されるように、重合性の不飽和基であるＺがグリセリン骨格［−Ｏ−ＣＨ2−ＣＨ（−Ｏ−）−ＣＨ2−］に直接に結合せずに、（ポリ）アルキレンオキサイド鎖−（Ａ1Ｏ）m−を介在させてグリセリン骨格と結合している構造を有しており、このことが従来の重合性界面活性剤よりも比較的高いＱ値（０．０３〜２．８）を有する１つの理由であると推定される。
なお、ビニル重合性界面活性剤のＱ値が２．８以上になると、逆にビニル重合性界面活性剤のみの重合が起こりやすくなるため（Ｂ）との共重合がしにくくなる。
【００１５】
本発明における（Ａ）のＳＰ値（溶解性パラメーター）は通常９．４〜１０．８であることが必要であり、好ましくは９．５〜１０．５である。通常、（Ｂ）のみから得られる樹脂のＳＰ値は９．４〜１０．５である。例えば、ポリメタクリル酸メチル＝９．９３、ポリアクリル酸メチル＝１０．５６、ポリアクリル酸エチル＝１０．２０、ポリアクリル酸ｎ−ブチル＝９．９５、ポリメタクリル酸ｎ−ブチル＝９．４５、ポリスチレン＝１０．５５、ポリ酢酸ビニル＝１０．５６などであり、２種以上の（Ｂ）から得られる共重合体のＳＰ値は、これら単独重合体のＳＰ値の加重平均値になる。（Ａ）が乳化重合用乳化剤の場合、（Ａ）のＳＰ値が、得られる樹脂分散体の樹脂自身のＳＰ値に近い方が樹脂分散体から得られるフィルムの耐水性が良くなる。
（Ａ）のＳＰ値が９．４未満、または１０．８を超えると、樹脂自身のＳＰ値との差が大きくなり、得られるフィルムの耐水性は十分ではなくなる。（Ａ）のＳＰ値の調整は、該（Ａ）中の疎水基の種類とその含有量の調整および親水基の種類とその含有量の調整により行うことができる。該ＳＰ値は、例えば、Ｒ．Ｔ．Ｆｅｄｏｒｓ，Ｐｏｌｙｍｅｒ  Ｅｎｇｉｎｅｅｒｉｎｇ  ａｎｄ  Ｓｃｉｅｎｃｅ，（１４），１４７（１９７４）記載の方法で計算で求めることができる。
【００１６】
本発明における（Ａ）の製造方法は従来から公知の合成反応を組み合わせて製造することができる。
例えば、
(1)一般式ＨＯ−（Ａ1Ｏ）m−Ｒ1で示される化合物（Ｒ1−ＯＨのアルキレンオキサイド付加物）をエピハロヒドリン（エピクロルヒドリンなど）で触媒（三フッ化ホウ素エーテル錯体および／またはアルカリ金属水酸化物など）を用いてグリシジルエーテル化する。通常、三フッ化ホウ素エーテル錯体を用いてエピハロヒドリンの開環付加反応（室温〜７０℃で２〜２０時間）した後、アルカリ金属水酸化物などのアルカリ触媒を用いて閉環反応（室温から６５℃で２〜１０時間）を行う、またはアルカリ金属水酸化物などのアルカリ触媒を過剰に用いて開環付加と閉環反応を同時もしくは引き続いて行う（室温〜７０℃で２〜１２時間）。
(2)グリシジルエーテルと、一般式ＨＯ−（Ａ2Ｏ）n−Ｚで示される化合物（例えば、アクリル酸のアルキレンオキサイド付加物、メタクリル酸のアルキレンオキサイド付加物およびアリルアルコールのアルキレンオキサイド付加物など）とを触媒（三フッ化ホウ素エーテル錯体またはアルカリ金属水酸化物など）存在下で反応させて、グリシジル基を水酸基で開環反応させてエーテル化する（５０〜１００℃で５〜２０時間）。
(3)さらに、グリシジル基の開環によって生成する水酸基を硫酸エステル化、リン酸エステル化またはカルボキシメチル化する。
【００１７】
硫酸化剤としては、発煙硫酸、硫酸、クロル硫酸またはスルファミン酸などが使用できる。反応温度は、発煙硫酸またはクロル硫酸の場合は通常０〜７０℃、好ましくは１０〜５０℃、スルファミン酸または硫酸の場合は通常５０〜１５０℃、好ましくは６０〜１３０℃である。
硫酸化反応の終点は、５６１００／（硫酸エステルまたはその塩の分子量）で表される酸価が、理論計算値の７０〜１１０％となる点であり、好ましくは８０〜１０５％となる点である。
また、結合硫酸量を測定しても終点が確認でき、（８０×１００）／（硫酸エステルまたはその塩の分子量）で表される結合硫酸量が、理論計算値の７０〜１１０％となる点、好ましくは８０〜１０５％となる点である。
また、塩にする方法としてはアルカリ金属（ナトリウムおよびカリウムなど）もしくはアルカリ土類金属（カルシウムおよびマグネシウムなど）の水酸化物、アンモニア水、有機アミン［アルカノール（炭素数２〜１２）アミン、低級アルキル（炭素数１〜６）アミンなど］などで中和する方法が挙げられる。
硫酸化剤としてスルファミン酸を使用した場合はアンモニウム塩を形成しているのでこの操作は必要としない。
【００１８】
リン酸化剤としては、リン酸、ポリリン酸、無水リン酸またはオキシ塩化リン等が使用できる。
例えば、無水リン酸を用いた場合、反応温度は通常３０〜１５０℃、好ましくは６０〜１３０℃、反応時間は通常１〜１０時間、好ましくは２〜５時間である。
リン酸化物には、通常モノエステル型とジエステル型の化合物が含まれて生成するが、これらは分離してモノエステル型のみを取り出してもよいが、分離しにくい場合はそのまま混合物として使用してもよい。
カルボキシメチル化剤としては、モノハロゲン化酢酸（モノクロル酢酸等）が挙げられる。反応は通常４０〜１００℃で２〜１５時間で行われる。
リン酸化およびカルボキシメチル化後に塩にする方法は、上記の硫酸エステル化の場合と同様にできる。
【００１９】
本発明の（Ａ）が、乳化重合用乳化剤またはビニル系樹脂改質剤として使用される場合の共重合の相手となるエチレン性不飽和単量体（Ｂ）としては、例えば次の疎水性ビニル単量体（Ｂ１）、親水性ビニル単量体（Ｂ２）およびこれらの混合物が挙げられる。
【００２０】
（Ｂ１）疎水性ビニル単量体
【００２１】
（Ｂ１１）エポキシ基含有ビニル単量体；
例えばグリシジル（メタ）アクリレートおよびグリシジル（メタ）アリルエーテル。
（Ｂ１２）ハロゲン元素含有ビニル単量体；
例えば塩化ビニル、臭化ビニル、塩化ビニリデン、塩化（メタ）アリルおよびハロゲン化スチレン（ジクロルスチレンなど）。
（Ｂ１３）ビニルエステル、ビニルエーテルおよびビニルケトン類；
例えば炭素数２〜１２の飽和脂肪酸のビニルエステル［酢酸ビニル、プロピオン酸ビニル、酪酸ビニルおよびオクタン酸ビニルなど］、炭素数１〜１２のアルキル、アリールもしくはアルコキシアルキルのビニルエーテル［メチルビニルエーテル、エチルビニルエーテル、プロピルビニルエーテル、ブチルビニルエーテル、２−エチルヘキシルビニルエーテル、フェニルビニルエーテル、ビニル２−メトキシエチルエーテルおよびビニル２−ブトキシエチルエーテルなど］、および炭素数１〜８のアルキルもしくはアリールのビニルケトン［メチルビニルケトン、エチルビニルケトンおよびフェニルビニルケトンなど］。
【００２２】
（Ｂ１４）不飽和カルボン酸のエステル；
不飽和モノカルボン酸［（メタ）アクリル酸およびクロトン酸など］の炭素数１〜３０のアルキル、シクロアルキルもしくはアラルキルエステル；
（Ｂ１４１）炭素数１〜３０のアルキル基を有するアルキル（メタ）アクリレート；例えばメチル（メタ）アクリレート、エチル（メタ）アクリレート、ｎ−およびｉ−プロピル（メタ）アクリレート、ｎ−、ｉ−およびｔ−ブチル（メタ）アクリレート、２−エチルヘキシル（メタ）アクリレート、ヘプタデシル（メタ）アクリレートおよびエイコシル（メタ）アクリレート、
（Ｂ１４２）不飽和ジカルボン酸［マレイン酸、フマール酸およびイタコン酸など］の炭素数１〜８のアルキルジエステル；例えばジメチルマレエート、ジメチルフマレート、ジエチルマレエートおよびジオクチルマレエート。
【００２３】
（Ｂ１５）脂肪族炭化水素系ビニル単量体；
（Ｂ１５１）炭素数２〜２０のアルケン；例えばエチレン、プロピレン、ブテン、イソブチレン、ペンテン、ヘプテン、ジイソブチレン、オクテン、ドデセンおよびオクタデセン。
（Ｂ１５２）炭素数４〜１２のアルカジエン；例えばブタジエン、イソプレン、１，４−ペンタジエン、１，６ヘプタジエンおよび１，７−オクタジエン。
【００２４】
（Ｂ１６）脂環式炭化水素系ビニル単量体；
例えば、シクロヘキセン、（ジ）シクロペンタジエン、ピネン、リモネン、インデン、ビニルシクロヘキセンおよびエチリデンビシクロヘプテン。
（Ｂ１７）芳香族炭化水素系ビニル単量体；
例えば、スチレン、α−メチルスチレン、ビニルトルエン、２，４−ジメチルスチレン、４−エチルスチレン、４−イソプロピルスチレン、４−ブチルスチレン、４−フェニルスチレン、４−シクロヘキシルスチレン、４−ベンジルスチレン、４−クロチルベンゼンおよび２−ビニルナフタレン。
（Ｂ１８）ニトリル基またはニトロ基含有ビニル単量体；
例えば、（メタ）アクリロニトリル、シアノスチレンおよび４−ニトロスチレン。
【００２５】
（Ｂ２）親水性ビニル単量体；
（Ｂ２１）アニオン性ビニル単量体；
（Ｂ２１１）カルボキシル基含有ビニル単量体；
例えば不飽和モノカルボン酸［（メタ）アクリル酸、α−メチル（メタ）アクリル酸、クロトン酸および桂皮酸など］、不飽和ジカルボン酸のモノアルキル（炭素数１〜８）エステル［マレイン酸モノアルキルエステル、フマル酸モノアルキルエステルおよびイタコン酸モノアルキルエステルなど］並びにジカルボン酸基含有ビニル単量体［マレイン酸、フマル酸、イタコン酸およびシトラコン酸など］。
【００２６】
（Ｂ２１２）スルホン酸基含有ビニル単量体；
例えば炭素数２〜６のアルケンスルホン酸［ビニルスルホン酸および（メタ）アリルスルホン酸など］、炭素数６〜１２の芳香族ビニル基含有スルホン酸［α−メチルスチレンスルホン酸など］、スルホン酸基含有（メタ）アクリルエステル系単量体［スルホプロピル（メタ）アクリレートおよび２−（メタ）アクリロイルオキシエタンスルホン酸など］、スルホン酸基含有（メタ）アクリルアミド系単量体［２−（メタ）アクリルアミド−２−メチルプロパンスルホン酸など］、スルホン酸基と水酸基を含有するビニル単量体［３−（メタ）アクリルアミド−２−ヒドロキシプロパンスルホン酸、３−アリロキシ−２−ヒドロキシプロパンスルホン酸および３−（メタ）アクリロイルオキシ−２−ヒドロキシプロパンスルホン酸など］並びにアルキル（炭素数３〜１８）アリルスルホコハク酸エステル［ドデシルアリルスルホコハク酸エステルなど］。
【００２７】
（Ｂ２１３）硫酸エステル基含有ビニル単量体；
例えばポリ（ｎ＝２〜３０）オキシアルキレン（エチレン、プロピレン、ブチレン：単独、ランダム、ブロックでもよい）モノ（メタ）アクリレートの硫酸エステル、ポリ（ｎ＝２〜３０）オキシアルキレン（エチレン、プロピレン、ブチレン：単独、ランダム、ブロックでもよい）ビスフェノールＡモノ（メタ）アクリレートの硫酸エステル。
【００２８】
（Ｂ２１４）燐酸基含有ビニル単量体；
例えば（メタ）アクリロイルオキシアルキル（炭素数２〜６）燐酸モノエステル［（メタ）アクリロイルオキシエチルホスフェートなど］および（メタ）アクリロイルオキシホスホン酸［２−アクリロイルオキシエチルホスホン酸など］。
【００２９】
なお、上記カルボキシル基、スルホン酸基、硫酸エステル基または燐酸基含有ビニル単量体は塩でもよく、塩としては前述の１価金属塩、２価金属塩、アミン塩もしくはアンモニウム塩が挙げられる。
【００３０】
（Ｂ２２）カチオン性ビニル単量体；
（Ｂ２２１）１〜３級アミノ基含有ビニル単量体；
１級アミノ基含有ビニル単量体、例えば、炭素数３〜６のアルケニルアミン［（メタ）アリルアミンおよびクロチルアミンなど］、アミノアルキル（炭素数２〜６）（メタ）アクリレート［アミノエチル（メタ）アクリレートなど］、２級アミノ基含有ビニル単量体、例えば、アルキル（炭素数１〜６）アミノアルキル（炭素数２〜６）（メタ）アクリレート［ｔ−ブチルアミノエチルメタクリレートおよびメチルアミノエチル（メタ）アクリレートなど］、炭素数６〜１２のジアルケニルアミン［ジ（メタ）アリルアミンなど］、３級アミノ基含有ビニル単量体、例えばジアルキル（炭素数１〜４）アミノアルキル（炭素数２〜６）（メタ）アクリレート［ジメチルアミノエチル（メタ）アクリレート、ジエチルアミノエチル（メタ）アクリレートなど］、ジアルキル（炭素数１〜４）アミノアルキル（炭素数２〜６）（メタ）アクリルアミド［ジメチルアミノエチル（メタ）アクリルアミド、ジエチルアミノエチル（メタ）アクリルアミドなど］、３級アミノ基含有芳香族ビニル系単量体［Ｎ，Ｎ−ジメチルアミノスチレンなど］、含窒素複素環含有ビニル系単量体［モルホリノエチル（メタ）アクリレート、４−ビニルピリジン、２−ビニルピリジン、Ｎ−ビニルピロール、Ｎ−ビニルピロリドン、Ｎ−ビニルチオピロリドンなど］、およびこれらの塩酸塩、硫酸塩、燐酸塩もしくは低級カルボン酸塩（炭素数１〜８）。
【００３１】
（Ｂ２２２）第４級アンモニウム塩基含有ビニル単量体；
例えば前述の３級アミノ基含有ビニル単量体を、４級化剤（炭素数１から１２のアルキルクロライド、ジアルキル硫酸、ジアルキルカーボネート、およびベンジルクロライド等）を用いて４級化したもの。
具体的には、アルキル（メタ）アクリレート系第４級アンモニウム塩としては、例えば（メタ）アクリロイルオキシエチルトリメチルアンモニウムクロライド、（メタ）アクリロイルオキシエチルトリエチルアンモニウムクロライド、（メタ）アクリロイルオキシエチルジメチルベンジルアンモニウムクロライドおよび（メタ）アクリロイルオキシエチルメチルモルホリノアンモニウムクロライドなど；アルキル（メタ）アクリルアミド系第４級アンモニウム塩としては、例えば（メタ）アクリロイルアミノエチルトリメチルアンモニウムクロライド、（メタ）アクリロイルアミノエチルトリエチルアンモニウムクロライドおよび（メタ）アクリロイルアミノエチルジメチルベンジルアンモニウムクロライドなど；その他の第４級アンモニウム塩基含有ビニル系単量体としては、例えばジメチルジアリルアンモニウムメチルサルフェートおよびトリメチルビニルフェニルアンモニウムクロライドなど。
【００３２】
（Ｂ２３）親水性非イオン性ビニル単量体；
（Ｂ２３１）アミド基含有ビニル単量体；
例えば非置換もしくはモノアルキル（炭素数１〜４）置換（メタ）アクリルアミド［（メタ）アクリルアミド、Ｎ−メチル（メタ）アクリルアミド、Ｎ−エチル（メタ）アクリルアミド、Ｎ−イソプロピル（メタ）アクリルアミド、Ｎ−ｎ−およびイソブチル（メタ）アクリルアミドなど］；ジアルキル（炭素数１〜４）置換（メタ）アクリルアミド［Ｎ，Ｎ−ジメチル（メタ）アクリルアミド、Ｎ，Ｎ−ジエチル（メタ）アクリルアミドおよびＮ，Ｎ−ジｎ−ブチル（メタ）アクリルアミド］；Ｎ−ビニルカルボン酸アミド［Ｎ−ビニルホルムアミド、Ｎ−ビニルアセトアミド、Ｎ−ビニル−ｎ−およびイソプロピオニルアミドおよびＮ−ビニルヒドロキシアセトアミド］。
【００３３】
（Ｂ２３２）ヒドロキシル基含有ビニル単量体；
例えばヒドロキシル基含有芳香族ビニル単量体［ｐ−ヒドロキシスチレンなど］、ヒドロキシアルキル（炭素数２〜６）（メタ）アクリレート［２−ヒドロキシエチル（メタ）アクリレート、２または３−ヒドロキシプロピル（メタ）アクリレートなど］、モノ−またはジ−ヒドロキシアルキル（炭素数１〜４）置換（メタ）アクリルアミド［Ｎ，Ｎ−ジヒドロキシメチル（メタ）アクリルアミド、Ｎ，Ｎ−ジヒドロキシプロピル（メタ）アクリルアミド、Ｎ，Ｎ−ジ−２−ヒドロキシブチル（メタ）アクリルアミドなど］、ビニルアルコール（酢酸ビニル単位の加水分解により形成される）、炭素数３〜１２のアルケノール［（メタ）アリルアルコール、クロチルアルコール、イソクロチルアルコール、１−オクテノール、１−ウンデセノールなど］、炭素数４〜１２のアルケンジオール［１−ブテン−３−オール、２−ブテン−１−オール、２−ブテン−１，４−ジオールなど］、ヒドロキシアルキル（炭素数１〜６）アルケニル（炭素数３〜１０）エーテル［２−ヒドロキシエチルプロペニルエーテルなど］、多価（３〜８価）アルコール（アルカンポリオール、その分子内もしくは分子間脱水物、糖類、例えばグリセリン、ペンタエリスリトール、ソルビトール、ソルビタン、ジグリセリン、蔗糖）のアルケニル（炭素数３〜１０）エーテルもしくは（メタ）アクリレート［蔗糖（メタ）アリルエーテル］。
【００３４】
（Ｂ２３３）ポリオキシアルキレン鎖含有ビニル単量体；
例えばポリオキシアルキレングリコール（アルキレン基の炭素数２〜４、重合度２〜５０）、もしくはポリオキシアルキレンポリオール［上記３〜８価のアルコールのポリオキシアルキレンエーテル（アルキル基の炭素数２〜４、重合度２〜１００）］、またはそれらのアルキル（炭素数１〜６）エーテルの（メタ）アクリレート［ポリエチレングリコール（分子量１００〜３００）モノ（メタ）アクリレート、ポリプロピレングリコール（分子量１３０〜５００）モノ（メタ）アクリレート、メトキシポリエチレングリコール（分子量１１０〜３１０）（メタ）アクリレート、ラウリルアルコールエチレンオキシド付加物（２〜３０モル）（メタ）アクリレート、モノ（メタ）アクリル酸ポリオキシエチレン（分子量１５０〜２３０）ソルビタン等］。
【００３５】
（Ａ）が乳化重合用乳化剤として使用される場合の好ましい（Ｂ）は、（Ｂ１）のうちの（Ｂ１２）〜（Ｂ１７）、並びに（Ｂ２）のうちの（Ｂ２１）および（Ｂ２３）であり、モル比（Ｂ１）と（Ｂ２）を併用する場合は、（Ｂ）中の（Ｂ１）は５０モル％以上、特に８０モル％以上であることが好ましい。
【００３６】
本発明の（Ａ）は、例えば、乳化重合用乳化剤として使用することによって、得られるエマルジョンのフィルムは良好な耐水性が得られる。
本発明の（Ａ）を乳化重合用乳化剤として使用する方法について以下に述べる。
【００３７】
（Ａ）が乳化重合用乳化剤として使用される場合の、（Ａ）と（Ｂ）の込みモル％の比（Ａ）／（Ｂ）は、好ましくは０．１〜１５％／８５〜９９．９％、好ましくは０．２〜１０％／９０〜９９．８％である。
（Ａ）が０．１％以上であれは乳化重合時に乳化状態が不安定になりにくく、凝集物が少ない。また、１５％以下であればエマルジョンから生成するフィルムの耐水性が比較的良好である。
（Ａ）の使用時期は、（１）乳化重合反応の際の乳化剤として添加する方法、あるいは（２）生成したエマルジョンに後から添加する方法のいづれでもよい。
（１）の方法は、従来から行われている乳化重合の方法で行えばよい。すなわち、本発明の（Ａ）単独、または必要により他の公知の乳化重合用乳化剤（Ｍ）を併用して、水性媒体中で撹拌下に所定温度で（Ｂ）および重合開始剤を一括で、または分割して、あるいは連続的に供給することにより行われる。
（Ｂ）はそのままで、あるいは水と他の乳化剤により（Ｂ）のエマルジョンの状態で供給される。
【００３８】
乳化重合時の系内における（Ａ）＋（Ｂ）の濃度としては仕込原料の全量に基づいて通常２０〜７０重量％、好ましくは３０〜６０重量％である。重合開始剤および促進剤としては公知のものを使用すればよく、たとえば重合開始剤としては、過酸化水素、過硫酸カリウム、過硫酸アンモニウム、過硫酸ナトリウム、ｔ−ブチルヒドロパーオキサイド、アゾビスイソブチロニトリルおよびアゾビスイソバレロニトリル等が挙げられ、また促進剤としては、亜硫酸水素ナトリウム、チオ硫酸ナトリウム、硫酸第一鉄アンモニウムおよび硫酸銅等などが挙げられる。
【００３９】
必要により併用される他の乳化重合用乳化剤（Ｍ）としては、ノニオン性乳化重合用乳化剤、アニオン性乳化重合用乳化剤、カチオン性乳化重合用乳化剤、両性乳化重合用乳化剤、および（Ａ）以外のビニル重合性界面活性剤が挙げられる。
ノニオン性乳化重合用乳化剤としては、脂肪族系アルコール（炭素数８〜２４）アルキレンオキサイド（炭素数２〜８）付加物（重合度＝１〜１００）、（ポリ）オキシアルキレン（炭素数２〜８、重合度＝１〜１００）高級脂肪酸（炭素数８〜２４）エステル［モノステアリン酸ポリエチレングリコール（重合度＝２０）、ジステアリン酸ポリエチレングリコール（重合度＝３０）等］、多価（２価〜１０価またはそれ以上）アルコール脂肪酸（炭素数８〜２４）エステル［モノステアリン酸グリセリン、モノステアリン酸エチレングリコール、モノラウリン酸ソルビタン等］、（ポリ）オキシアルキレン（炭素数２〜８，重合度＝１〜１００）多価（２価〜１０価またはそれ以上）アルコール高級脂肪酸（炭素数８〜２４）エステル［モノラウリン酸ポリオキシエチレン（重合度＝１０）ソルビタン、ポリオキシエチレン（重合度＝５０）ジオレイン酸メチルグルコシド等］、脂肪酸アルカノールアミド［１：１型ヤシ油脂肪酸ジエタノールアミド、１：１型ラウリン酸ジエタノールアミド等］、（ポリ）オキシアルキレン（炭素数２〜８、重合度＝１〜１００）アルキル（炭素数１〜２２）フェニルエーテル、（ポリ）オキシアルキレン（炭素数２〜８、重合度＝１〜１００）アルキル（炭素数８〜２４）アミノエーテルおよびアルキル（炭素数８〜２４）ジアルキル（炭素数１〜６）アミンオキシド［ラウリルジメチルアミンオキシド等］等が挙げられる。
【００４０】
アニオン性乳化重合用乳化剤としては、炭素数８〜２４の炭化水素系エーテルカルボン酸またはその塩、［（ポリ）オキシエチレン（重合度＝１〜１００）ラウリルエーテル酢酸ナトリウム、（ポリ）オキシエチレン（重合度＝１〜１００）ラウリルスルホコハク酸２ナトリウム等］、炭素数８〜２４の炭化水素系硫酸エステル塩［ラウリル硫酸ナトリウム、（ポリ）オキシエチレン（重合度＝１〜１００）ラウリル硫酸ナトリウム、（ポリ）オキシエチレン（重合度＝１〜１００）ラウリル硫酸トリエタノールアミン、（ポリ）オキシエチレン（重合度＝１〜１００）ヤシ油脂肪酸モノエタノールアミド硫酸ナトリウム、］、炭素数８〜２４の炭化水素系スルホン酸塩［ドデシルベンゼンスルホン酸ナトリウム等］及び炭素数８〜２４の炭化水素系リン酸エステル塩［ラウリルリン酸ナトリウム、（ポリ）オキシエチレン（重合度＝１〜１００）ラウリルエーテルリン酸ナトリウム等］、脂肪酸塩［ラウリン酸ナトリウム、ラウリン酸トリエタノールアミン等］、アシル化アミノ酸塩［ヤシ油脂肪酸メチルタウリンナトリウム、ヤシ油脂肪酸ザルコシンナトリウム、ヤシ油脂肪酸ザルコシントリエタノールアミン、Ｎ−ヤシ油脂肪酸アシル−Ｌ−グルタミン酸トリエタノールアミン、Ｎ−ヤシ油脂肪酸アシル−Ｌ−グルタミン酸ナトリウム、ラウロイルメチル−β−アラニンナトリウム等］が挙げられる。
【００４１】
カチオン性乳化重合用乳化剤としては、アルキル（炭素数１〜４）硫酸高級脂肪酸アミノアルキル（炭素数２〜４）トリアルキル（炭素数１〜４）アンモニウム塩［（エチル硫酸ラノリン脂肪酸アミノプロピルエチルジメチルアンモニウム等）］、アミン塩型［ステアリン酸ジエチルアミノエチルアミド乳酸塩、ジラウリルアミン塩酸塩、オレイルアミン乳酸塩等］等が挙げられる。
【００４２】
両性乳化重合用乳化剤としては、ベタイン型両性界面活性剤［ヤシ油脂肪酸アミドプロピルジメチルアミノ酢酸ベタイン、ラウリルジメチルアミノ酢酸ベタイン、２−アルキル−Ｎ−カルボキシメチル−Ｎ−ヒドロキシエチルイミダゾリニウムベタイン、ラウリルヒドロキシスルホベタイン、ラウロイルアミドエチルヒドロキシエチルカルボキシメチルベタインヒドロキシプロピルリン酸ナトリウム等］、アミノ酸型両性界面活性剤［β−ラウリルアミノプロピオン酸ナトリウム等］が挙げられる。
（Ａ）以外のビニル重合性界面活性剤としては、例えば、特公昭４９−４６２９１号公報に記載のスルホコハク酸エステル型界面活性剤；特開昭６２−１００５０２号公報、特開昭６３−２３７２５号公報、特開平４−５０２０２号公報、及び特開平４−５０２０４号公報等に記載のアリル基又はプロペニル基を有する炭化水素置換フェノールのアルコキシレート；特開昭６２−１０４８０２号公報等に記載の炭化水素基又はアシル基を有するグリセリン誘導体のアルコキシレート；特開昭６２−１１５３４号公報に記載のホルムアルデヒドで架橋した（置換）フェノールの誘導体；特開昭６３−３１９０３５号公報、特開平４−５０２０４号公報等に記載のα−オレフィンオキシド由来のアルキル基を含むもの等が挙げられる。
【００４３】
（Ｍ）を併用する場合の、（Ａ）＋（Ｍ）と（Ｂ）の込み重量％の比［（Ａ）＋（Ｍ）］／（Ｂ）は、好ましくは０．２〜２０％／８０〜９９．８％、好ましくは０．３〜１５％／８５〜９９．７％である。
【００４４】
乳化重合の安定化の目的で、さらに保護コロイド剤、例えば部分ケン化ポリビニルアルコール、カルボキシメチルセルロース、メチルセルロース、ヒドロキシエチルセルロースなどを使用することができるが、多量に使用すると本発明の目的に反するので本発明の（Ａ）の重量に基づいて２０重量以下が好ましい。重合は必要に応じてその他の添加剤、例えば、ＰＨ調整剤、連鎖移動剤、キレート剤などが使用される。重合温度は、重合しようとするモノマーの種類によって異なるが、通常−５〜１００℃である。また普通に用いられる水系媒体として水の他にメタノール、イソプロパノール、アセトン、エチレングリコール、プロピレングリコール、メチルセロソルブ、エチルセロソルブ、ブチルセロソルブ等の有機溶剤を併用してもよい。また、必要に応じて、乳化重合時または生成したエマルジョンに消泡剤、粘度調整剤、造膜助剤、防腐剤、凍結安定剤、架橋剤、可塑剤、帯電防止剤、顔料、染料などの添加剤を加えてもよい。
【００４５】
本発明の（Ａ）は、乳化重合用以外に、例えば樹脂成形品を構成する樹脂の重合時に（Ａ）を共重合することによって樹脂成型品（繊維、板状品、ブロック状品など）の顔料分散性、調色性、染色性、帯電防止性、表面塗装性および防曇性等を改良することができる樹脂改質剤として有用である。
樹脂改質剤として使用される場合の、（Ａ）と（Ｂ）の仕込みモル％（Ａ）／（Ｂ）は、好ましくは０．１〜５０％／５０〜９９．９％、好ましくは０．２〜３０％／７０〜９９．８％である。
【００４６】
＜実施例＞
以下、実施例により本発明をさらに詳細に説明するが、本発明はこれに限定されるものではない。部は重量部を示す。
【００４７】
実施例１
攪拌機、滴下ロート、窒素導入口、温度計および還流冷却器を備えた四つ口反応フラスコにｎ−デシルアルコールのエチレンオキサイド１２モル付加物７００部（１．０モル）を仕込み、三フッ化ホウ素ジエチルエーテル錯体１．４部を添加した。内容物を５５℃に昇温し、滴下ロートからエピクロルヒドリン１１１部（１．２０モル）を３時間かけて滴下した。その後、３時間熟成し、４８％水酸化ナトリウム水溶液１３６部（１．６３モル）を５５℃で１時間かけて滴下し、更に同温度で２時間熟成した。得られた生成物に水道水１５０部とトルエン３００部を投入し、水洗した後、静置、分液し、上層のトルエンを減圧で留去して、グリシジルエーテル化物７４０部を得た。この生成物のエポキシ当量は８４０meq／ｇであった。次に、アリルアルコールのエチレンオキサイド３モル付加物１７１部（０．９モル）を上記と同様の四つ口反応フラスコに仕込み、三フッ化ホウ素ジエチルエーテル錯体１．４部を添加し、６０℃に昇温した。その後、上記のグリシジルエーテル化物７３０部（０．８７モル）を２時間かけて滴下し、更に同温度で３時間熟成した。その後、さらにスルファミン酸９７部（１．０モル）を投入し、温度を９５℃に昇温して８時間攪拌した。得られた生成物（Ａ１）９８０部は、粘凋な液状であり、結合硫酸量＝７．２０％であった。
（Ａ１）のＱ値を以下のようにして求めた。即ち、（Ａ１）を第１のモノマー（Ｍ1）とし、スチレンを第２のモノマー（Ｍ2）として５種類のモル比でトルエン溶液で共重合し、仕込んだ（Ａ１）とスチレンのモル比と、生成したポリマー中の（Ａ１）の単位とスチレン単位のモル比から、交点法でモノマー反応性比（ｒ1、ｒ2）を求めた。その後、下記のＡｌｆｒｅｙ  Ｐｒｉｃｅの式にモノマー反応性比を代入して（Ａ１）のＱ値を算出した結果、Ｑ＝０．０６であった。また、ＳＰ値は９．６３であった。
ｒ1＝Ｑ1／Ｑ2  ｅｘｐ｛−ｅ1（ｅ1−ｅ2）｝
ｒ2＝Ｑ2／Ｑ1  ｅｘｐ｛−ｅ2（ｅ2−ｅ1）｝
【００４８】
ｒ1：（Ａ１）のモノマー反応性比
ｒ2：スチレンのモノマー反応性比
Ｑ1：（Ａ１）のＱ値
Ｑ2：スチレンのＱ値（１．０）
ｅ1：（Ａ１）のｅ値
ｅ2：スチレンのｅ値（−０．８）
なお、ｅ値はポリマーの生長ラジカルの極性の程度を表しており、例えば、「改訂、高分子合成の化学」大津隆行著（化学同人、１９９２年刊）の１１１頁〜１１６頁に記載されている。
【００４９】
実施例２〜５、比較例１〜４
実施例１と同様にして、一般式（１）におけるＲ1、Ｚ、Ｘ、Ａ1、Ａ2およびＭ1/kが表１に記載のものである本発明のビニル重合性界面活性剤（Ａ２）〜（Ａ５）、および比較例のビニル重合性界面活性剤（Ｈ１）〜（Ｈ４）を製造した。
これらのＳＰ値およびＱ値を表２に示す。
【００５０】
これらのビニル重合性界面活性剤を用いて以下のように乳化重合を行った。
【００５１】
評価例１〜３、比較評価例１、２
攪拌機、滴下ロート、窒素導入管、温度計、および還流冷却器を付けた反応器にイオン交換水３６０部、本発明の（Ａ１）〜（Ａ３）または比較例の（Ｈ１）もしくは（Ｈ２）を７．２部、重炭酸ナトリウム０．４８部、過硫酸アンモニウム１．２部を仕込み、窒素置換後、撹拌下に７５℃でメタクリル酸メチル１３０部、アクリル酸ブチル１０６部、メタクリル酸４部の混合モノマーを滴下ロートより３時間にわたって滴下し、さらに２時間８０℃で熟成して重合を行った。４０℃に冷却後、２８％のアンモニア水でＰＨを８〜９に調整した。得られた重合体エマルジョンはモノマー転化率９８％以上の乳白色のエマルジョンであった。
【００５２】
評価例４、５、比較評価例３、４
１Ｌのガラスビーカーにイオン交換水１７２．８部、（Ａ４）、（Ａ５）、（Ｈ３）または（Ｈ４）を７．２部、過硫酸アンモニウム０．７２部、メタクリル酸メチル８５．５部、アクリル酸ブチル８５．５部を入れてホモミキサー「ＴＫロボミックス」（特殊機化工業（株）製）で３,０００ｒｐｍで２分間撹拌、乳化し、モノマーエマルジョンを作成した。別に、評価例１と同様の反応容器にイオン交換水７９．２部、炭酸水素ナトリウム０．３６部、過硫酸アンモニウム０．１８部、およびモノマーエマルジョン１０．０部を仕込み、窒素置換の後、７５℃に昇温し、さらに７５℃で１５分間撹拌した後、８０℃に昇温した。その後、残りのモノマーエマルジョンにメタクリル酸９．０部を加えて、ビーカー内をマグネティックスターラーで撹拌しながら滴下ポンプを用いて全量を反応容器中に２時間かけて滴下した。その後、過硫酸アンモニウム０．１８部をイオン交換水１８．０部に溶解させた水溶液を１０分間で滴下し、温度を８５℃に上げて２時間熟成した。４０℃に冷却後、２８％のアンモニア水でＰＨを８〜９に調整した。得られた重合体エマルジョンはモノマー転化率９８％以上の乳白色のエマルジョンであった。
【００５３】
評価例１〜５、および比較評価例１〜４で得られたエマルジョンの乳化重合安定性、即ち、乳化重合中に出来た凝塊物の量、および生成したエマルジョンの起泡性、機械的安定性、さらにエマルジョンから作成したフィルムの耐水性を以下のようにして評価した。
結果を表３に示す。
（凝塊物）
生成したエマルジョンを１５０メッシュの金網で濾過し、残渣を水で洗浄後１３０℃で１．５時間乾燥して得た凝固物重量を、仕込みモノマー重量に対する％で表した。
（エマルジョンの起泡性）
１００ｍｌの共栓付メスシリンダーに、生成したエマルジョンをイオン交換水で４倍に希釈した希釈液３０部を入れて、３０回強く振套した直後の泡の体積を測定し、ｍｌで表した。
（エマルジョンの機械的安定性）
生成したエマルジョン５０ｇをマロン法安定度試験器にて１０ｋｇ／ｃｍ2、１，０００ｒｐｍで５分間回転し、生成した凝固物を１５０メッシュの金網で濾別し、水で洗浄後１３０℃で１。５時間乾燥した。この乾燥重量を採取エマルジョン中の固形分重量に対する％で表した。
（フィルムの耐水性）
試料をガラス板上で７０℃にて８時間乾燥して作成した被膜（厚さ０．２ｍｍ）の耐水白化性をＪＩＳ Ｋ-６８２８に準じて測定した。２４０時間後被膜の状態を以下の基準で判定した。浸せき後の塗膜が透明なほど耐水性が良好である
ことを示す。
◎：完全透明、○：わずかに白化、△：○〜×の中間、×：大部分白化
【００５４】
【表１】
2005185990.tif 000003
【００５５】
【表２】
2005185990.tif 000004
【００５６】
【表３】
2005185990.tif 000005
【００５７】
表３の結果より、本発明のビニル重合性界面活性剤は乳化重合用乳化剤として比較例と比べると、重合安定性が良く、エマルジョンの起泡性が少なく、さらに機械的安定性が良好で、フィルムの耐水性も優れていることがわかる。
【産業上の利用可能性】
【００５８】
本発明のビニル重合性界面活性剤は、水性塗料用、水性接着剤用または繊維加工処理剤用などのエマルジョンを製造する際の乳化重合用乳化剤として使用できる。また、樹脂成形品を構成する樹脂の重合時に本発明のビニル重合性界面活性剤を共重合することによって諸物性が改質・改善された樹脂成型品を得ることができる。